(57)【要約】【課題】層を積層して３次元造形物を造形する際に、欠陥検査の時間を短縮できる積層造形装置を提供する。【解決手段】本発明の積層造形検査装置は、所定の材料の層を積層し硬化して３次元造形物を造形する過程で得られる造形プロセスデータを収集する収集部と、前記造形プロセスデータに基づいて欠陥が存在する可能性のある検査領域を特定する特定部と、特定された前記検査領域を検査する検査部と、を有する。【選択図】      図１
2018158457.tif 000002
【特許請求の範囲】
【請求項１】
所定の材料の層を積層し硬化して３次元造形物を造形する過程で得られる造形プロセスデータを収集する収集部と、
前記造形プロセスデータに基づいて欠陥が存在する可能性のある検査領域を特定する特定部と、
特定された前記検査領域を検査する検査部と、を有する積層造形検査装置。
【請求項２】
前記特定部は、前記造形プロセスデータの内の異常データを特定し、前記異常データの前記材料の層における領域を前記検査領域に特定する、請求項１記載の積層造形検査装置。
【請求項３】
前記特定部は、前記造形プロセスデータと、前記造形の設定データもしくは予め取得された正常な造形がされた時の造形プロセスデータとの比較に基づいて、前記異常データを特定する、請求項２記載の積層造形検査装置。
【請求項４】
前記造形プロセスデータは、前記材料の供給データと、前記硬化時のエネルギーの供給データと、前記硬化時の前記材料層の温度データの内の少なくとも１つを含む、請求項１から３の内の１項記載の積層造形検査装置。
【請求項５】
前記収集部は、前記材料の層の特定の部分、もしくは特定の材料を有する前記材料の層から、前記造形プロセスデータを収集する、請求項１から４の内の１項記載の積層造形検査装置。
【請求項６】
前記検査部が前記検査領域に欠陥部分を検出すると前記欠陥部分を再造形する補修部を有する、請求項１から５の内の１項記載の積層造形検査装置。
【請求項７】
前記補修部は、前記欠陥部分を除去し、前記除去した部分の平面視で中心部が表面から最も深くなるように除去する、請求項６記載の積層造形検査装置。
【請求項８】
請求項１から７の内の１項記載の積層造形検査装置と、前記所定の材料を供給する供給部と、前記３次元造形物を造形する造形部と、を有する積層造形装置。
【請求項９】
所定の材料の層を積層し硬化して３次元造形物を造形する過程で得られる造形プロセスデータを収集し、
前記造形プロセスデータに基づいて欠陥が存在する可能性のある検査領域を特定し、
特定された前記検査領域を検査する、積層造形方法。
【請求項１０】
前記造形プロセスデータの内の異常データを特定し、前記異常データの前記材料の層における領域を前記検査領域に特定する、請求項９記載の積層造形方法。
【発明の詳細な説明】
【技術分野】
【０００１】
本発明は、層を積層して３次元造形物を造形する積層造形技術に関する。
【背景技術】
【０００２】
３次元ＣＡＤ（Ｃｏｍｐｕｔｅｒ  Ａｉｄｅｄ  Ｄｅｓｉｇｎ）データを層分割し、分割した層ごとに層の上に層を積むようにして材料を付加して３次元の造形物を製造する方法は、国際規格でＡｄｄｉｔｉｖｅ  Ｍａｎｕｆａｃｔｕｒｉｎｇと定義されている。１９８０年代に発明されたこの製造方法は、一般的には３Ｄプリンタ（スリー  ディー  プリンタ）と呼ばれる。３Ｄプリンタは、３次元ＣＡＤデータがあれば、金型を使わずに複雑な形状を容易に製造できることから、近年、新たなものづくり手法として注目されている。
【０００３】
３Ｄプリンタでは、切削による除去的な加工や、型に材料を流し込んで固める成形加工とは異なり、メッシュ形状やポーラス形状をはじめとする、かつては製造が難しかった形状を容易に正確に製造できる。更には、複数の種類の材料を単一部品内に自由に配置させた造形を可能とすることも期待されている。複数の材料を用いた造形により、それぞれの材料の特性を活かした新たな機能を付与した造形物が実現できるからである。
【０００４】
例えば、導電材料と絶縁材料とを複合させることで、電子回路の機能を有する造形物が実現する。また、硬質な材料と柔軟な材料とを複合させることで、強度と柔軟性の両立した機能を有する造形物が実現する。そして、これらの機能は新規材料の開発をせずとも実現することができる。
【０００５】
ところで、３Ｄプリンタで造形された３次元造形物の層には、空洞や凹凸などの欠陥が生じる場合がある。このため、この欠陥を検出し、欠陥の部分を除去して再造形する方法が特許文献１、２に開示されている。特許文献１では、層を積層するごとに、レーザ光の照射による衝撃で造形物内部を伝播する弾性波を検出することによって、層の内部の空洞などの欠陥を検出する。また、特許文献２では、３次元形状測定器とＸ線検査装置とを用いて、層の表面形状に関するデータや層の内部構造に関するデータを取得して欠陥を検出する。また、特許文献１、２ともに、層内に検出した欠陥の部分を除去して再造形することによって、欠陥のない３次元造形物を実現するとしている。
【先行技術文献】
【特許文献】
【０００６】
【特許文献１】特開２０１６−６００６３号公報
【特許文献２】国際公開第２０１６／１４３１３７号
【発明の概要】
【発明が解決しようとする課題】
【０００７】
しかしながら、特許文献１、２の方法は、以下の課題を有している。すなわち、特許文献１、２では、層を積層するごとに層全体の欠陥検査を行う必要がある。欠陥の種類は空洞や凹凸や硬化不良などの多種にわたり、また、層の表面に露出している場合があれば、層の内部に隠れている場合もある。よって、欠陥を検出するためには、欠陥の種類や欠陥の場所に応じた複数の検査が詳細に行われなければならない。このため、一層あたりの検査の時間が長くなり、さらに、層の大面積化や層数の増大によって検査の時間はさらに長くなっている。これにより、生産コストが増大している。
【０００８】
本発明は、上記の課題に鑑みてなされたものであり、その目的は、層を積層して３次元造形物を造形する際に、欠陥検査の時間を短縮できる積層造形装置を提供することにある。
【課題を解決するための手段】
【０００９】
本発明の積層造形検査装置は、所定の材料の層を積層し硬化して３次元造形物を造形する過程で得られる造形プロセスデータを収集する収集部と、前記造形プロセスデータに基づいて欠陥が存在する可能性のある検査領域を特定する特定部と、特定された前記検査領域を検査する検査部と、を有する。
【００１０】
本発明の積層造形装置は、所定の材料の層を積層し硬化して３次元造形物を造形する過程で得られる造形プロセスデータを収集する収集部と、前記造形プロセスデータに基づいて欠陥が存在する可能性のある検査領域を特定する特定部と、特定された前記検査領域を検査する検査部と、を有する積層造形検査装置と、前記所定の材料を供給する供給部と、前記３次元造形物を造形する造形部と、を有する。
【００１１】
本発明の積層造形方法は、所定の材料の層を積層し硬化して３次元造形物を造形する過程で得られる造形プロセスデータを収集し、前記造形プロセスデータに基づいて欠陥が存在する可能性のある検査領域を特定し、特定された前記検査領域を検査する。
【発明の効果】
【００１２】
本発明によれば、層を積層して３次元造形物を造形する際に、欠陥検査の時間を短縮できる積層造形装置を提供することができる。
【図面の簡単な説明】
【００１３】
【図１】本発明の第１の実施形態の積層造形検査装置及び積層造形装置の構成を示すブロック図である。
【図２】本発明の第２の実施形態の積層造形検査装置及び積層造形装置の構成を示す図である。
【図３Ａ】本発明の第２の実施形態の積層造形検査装置の動作を説明するための図である。
【図３Ｂ】本発明の第２の実施形態の積層造形検査装置の動作を説明するための図である。
【図４】本発明の第２の実施形態の積層造形検査装置及び積層造形装置の動作を示すフローチャートである。
【図５】本発明の第２の実施形態の積層造形検査装置の検査領域を特定する動作を示すフローチャートである。
【図６】本発明の第２の実施形態の積層造形検査装置の欠陥部分を補修する動作を示すフローチャートである。
【図７】本発明の第２の実施形態の積層造形検査装置の検査領域を特定する動作を造形物の部分を限定して行う場合について説明するための図である。
【図８Ａ】本発明の第２の実施形態の積層造形検査装置の補修方法を説明するための図である。
【図８Ｂ】本発明の第２の実施形態の積層造形検査装置の補修方法を説明するための図である。
【発明を実施するための形態】
【００１４】
以下、図を参照しながら、本発明の実施形態を詳細に説明する。但し、以下に述べる実施形態には、本発明を実施するために技術的に好ましい限定がされているが、発明の範囲を以下に限定するものではない。
（第１の実施形態）
図１は、本発明の第１の実施形態の積層造形検査装置及び積層造形装置の構成を示すブロック図である。
【００１５】
本実施形態の積層造形検査装置１は、所定の材料の層を積層し硬化して３次元造形物を造形する過程で得られる造形プロセスデータを収集する収集部１３を有する。さらに、前記造形プロセスデータに基づいて欠陥が存在する可能性のある検査領域を特定する特定部１４と、特定された前記検査領域を検査する検査部１５と、を有する。また、本実施形態の積層造形装置１０は、積層造形検査装置１と、前記所定の材料を供給する供給部１１と、前記３次元造形物を造形する造形部１２と、を有する。
【００１６】
本実施形態の積層造形検査装置１及び積層造形装置１０によれば、欠陥検査は層内の特定された検査領域に限って行われるため、欠陥検査のための時間が短縮される。
【００１７】
以上のように、本実施形態によれば、層を積層して３次元造形物を造形する際に、欠陥検査の時間を短縮できる積層造形装置を提供することができる。
（第２の実施形態）
図２は、本発明の第２の実施形態の積層造形検査装置及び積層造形装置の構成を示す図である。本実施形態の積層造形装置２０は、所定の材料を供給する供給部２１と、供給された材料を材料層として積層し各材料層の所定の位置を硬化して３次元造形物を造形する造形部２２と、硬化した層（硬化層）を欠陥検査し欠陥部分を補修する積層造形検査装置２とを有する。さらに、供給部２１と造形部２２と積層造形検査装置２を制御し連携させる制御部２７を有する。
【００１８】
供給部２１は、チャンバ２１１と供給筒２１２とを有する。チャンバ２１１は、材料を保管する。供給筒２１２は、チャンバ２１１に保管された材料を、造形部２２の後述するステージ２２１の所定の位置に所定の量を供給する。ここで所定の量とは、ステージ２２１上に材料を所定の厚さの材料層として敷き詰めるために必要な量である。供給筒２１２はまた、供給した材料の重量や体積などの量の実績値をモニタリングすることができる。
【００１９】
材料は粉体とすることができ、粉体の形状は球形とすることができる。球形状の生成方法としてはアトマイズ法を用いることができるが、これには限定されない。粉体の粒径は１０μｍ〜１００μｍ程度とすることができ、平均粒径では２０μｍ〜５０μｍ程度とすることができるが、これには限定されない。粉体の形状は、また、鱗片状の平板形状（円板形状）とすることができる。平板形状は、アトマイズ法等で製造した球形の粉体を、さらにスタンピング等の方法で鱗片状に平板化することで得られるが、これには限定されない。さらに、材料の形状は球形や平板には限定されず、任意の多面体や楕円体などでもよい。
【００２０】
材料の材質は、プラスチック材料とすることができ、例えば、ナイロン、ポリ乳酸、ポリエチレン、ポリスチレン、ポリフェニレンサルファイド、ポリエーテルエーテルケトンなどとすることができる。また、これらの材料にガラスやカーボン等を所定量添加していても良い。また、金属材料とすることもでき、例えば、銅、ステンレス、アルミ、チタンとすることができる。また、セラミックやカーボンとすることもできる。
【００２１】
造形部２２は、ステージ２２１とスキージ２２２と硬化部２２３とを有する。
【００２２】
ステージ２２１は、供給部２１から供給された材料を積層して３次元造形物を造形する造形面を備えている。さらに、ステージ２２１は昇降機構を有し、材料の積層に合わせて造形面を昇降することができる。
【００２３】
スキージ２２２は、ステージ２２１上に供給された材料を、造形面上に平坦に引き延ばして均一の厚さに敷き詰めた材料層とする。スキージ２２２の形状は、平スキージ、角スキージ、剣スキージ等、目的に合わせた形状とすることができる。また、スキージ２２２をローラとし、ローラを転がすことによって材料を平坦化し均一な厚さに敷き詰めても良い。スキージ２２２の材質は、ゴム、プラスチック、金属等から、目的に合わせて選択することができる。
【００２４】
硬化部２２３は、スキージ２２２により平坦化され均一な所定の厚さに敷き詰められた材料層の所定の領域、すなわち造形物を形成する領域にエネルギーを供給して加熱し、所定の厚さの硬化層を形成する。硬化層の形成方法としては、ＡＳＴＭ（Ａｍｅｒｉｃａｎ  Ｓｏｃｉｅｔｙ  ｆｏｒ  Ｔｅｓｔｉｎｇ  ａｎｄ  Ｍａｔｅｒｉａｌｓ）がＡｄｄｉｔｉｖｅ  Ｍａｎｕｆａｃｔｕｒｉｎｇの方式として分類している粉末床溶融結合方式（Ｐｏｗｄｅｒ  ｂｅｄ  ｆｕｓｉｏｎ）を用いることができる。
【００２５】
この方式の場合、硬化部２２３は、材料層を加熱するレーザ光を照射するレーザ照射機構、または電子線を照射する電子線照射機構とすることができる。硬化部２２３は、ステージ２２１上の材料層の所定の領域を所定の時間、所定の出力のレーザ光または電子線を照射することにより加熱して硬化層を形成する。レーザとしては、Ａｄｄｉｔｉｖｅ  Ｍａｎｕｆａｃｔｕｒｉｎｇで使用されるファイバーレーザ等を用いることができる。硬化部２２３はまた、レーザ光や電子線の出力の実績値をモニタリングすることができる。
【００２６】
なお、硬化層を除いた材料層の残りの部分は、未硬化な材料であり、回収されたり廃棄されたりすることができる。
【００２７】
積層造形検査装置２は、収集部２３と、特定部２４と、検査部２５と、補修部２６とを有する。
【００２８】
収集部２３は、造形プロセスデータを収集する。造形プロセスデータとは、供給部２１や造形部２２が造形物を造形するプロセス（過程）の途中で、モニタリングなどの方法により取得される造形条件や造形途中の形状などに関する実データである。造形プロセスデータには、供給部２１の材料の供給データや、造形部２２の硬化時のエネルギーの供給データや、硬化時の材料層の温度データなどが含まれる。これらの造形プロセスデータは、後述の特定部２４が、欠陥検査を行う検査領域を特定するために、造形に関する設定データや造形物が正常に形成された場合の形状データと比較して、造形物内に欠陥が存在する可能性があることを予想できるデータである。
【００２９】
造形プロセスデータが材料供給データの場合、収集部２３は、供給筒２１２が１層ごとにモニタリングしている１層ごとに供給した材料の重量や体積の値を取得する。また、収集部２３は、スキージ２２２により敷き詰められた１層ごとの材料層の表面の画像もしくは材料層の表面の凹凸のデータを、ステージ２２１上の位置情報とともに取得する。このために、収集部２３は、カメラ等の画像撮影の手段もしくはレーザや触針などを用いた３次元形状測定器などを有することができる。
【００３０】
造形プロセスデータがエネルギー供給データの場合、収集部２３は、硬化部２２３がモニタリングしているレーザ照射機構または電子線照射機構が硬化の際に供給したレーザ光や電子線の出力値を、レーザ光や電子線を照射した１層ごとの位置情報とともに取得する。後述するように、硬化部２２３は、制御部２７からレーザ光や電子線の出力値と照射位置と照射時間を指定され、これに基づいて照射を行う。よって、収集部２３は、制御部２７から照射の位置情報と、硬化部２２３から位置情報に対応したレーザ光や電子線の出力値とを取得することができる。
【００３１】
造形プロセスデータが硬化した材料層の温度データの場合、収集部２３は、赤外線を利用した熱画像カメラを備えて、硬化した材料層の温度データを取得することができる。レーザ光や電子線の照射の瞬間や直後の温度データは、必要に応じて1秒間に複数コマ撮影を行う高速度撮影により取得することができる。
【００３２】
特定部２４は、収集部２３が取得した造形プロセスデータに基づいて、硬化層の検査領域を特定する。
【００３３】
造形プロセスデータが材料供給データの場合、特定部２４は、特定部２４が予め制御部２７から取得した制御部２７が設定した材料の重量や体積の値と、収集部２３が取得した供給筒２１２が供給した材料の重量や体積の値を比較する。両者の差が予め設定された範囲を超えた場合、特定部２４は、当該範囲を超えた重量値や体積値の材料層で形成された硬化層には欠陥が生じている可能性があるとして、硬化層の全体を検査領域に特定する。例えば、供給した重量値が設定値の±１０％の範囲を超えた場合に、この範囲を超えた層を検査領域に特定する、などである。一方、当該範囲を超えていない場合は、当該の硬化層を検査領域に特定しない。
【００３４】
また、特定部２４は、予め取得された欠陥のない正常な造形がされた時の材料層の表面の凹凸のデータもしくは画像と、収集部２３が取得した材料層の表面の凹凸のデータもしくは画像とを比較する。両者の凹凸のデータの差が予め設定された範囲を超えたり、両者の画像に差異が認められたりした場合、特定部２４は、当該範囲を超えた部分や画像の差異の部分には欠陥が生じている可能性があるとして、これらの部分を検査領域に特定する。
【００３５】
例えば、材料層の表面の凹凸のデータが所定の面積の部分ごとの平均粗さの場合、収集部２３が取得した平均粗さと正常な場合の平均粗さとを比較し、両者の差が予め設定された範囲を超えた場合に、範囲を超えた当該の部分を検査領域に特定する。また、材料層の表面の凹凸のデータが段差の場合、収集部２３が取得した段差と当該段差の位置に対応した正常な場合の段差とを比較し、両者の差が予め設定された範囲を超えた場合に、当該の部分を検査領域に特定する。また、材料層の表面の画像の場合、収集部２３が取得した画像と正常な場合の画像を比較して差異を検出し、当該差異の部分を検査領域に特定する。
【００３６】
造形プロセスデータがエネルギー供給データの場合、特定部２４は、特定部２４が予め制御部２７から取得した制御部２７が設定した位置情報に対応したレーザ光や電子線の出力値と、収集部２３が取得した位置情報に対応したレーザ光や電子線の出力値とを比較する。両者の差が予め設定された範囲を超えた場合、特定部２４は、当該範囲を超えたレーザ光や電子線が照射した部分は欠陥が生じている可能性があるとして、当該部分を検査領域に特定する。例えば、レーザ光を照射して硬化する場合、レーザ光の出力値が設定値の±５％の範囲を超えた場合に、この範囲を超えた部分を検査領域に特定する、などである。
【００３７】
造形プロセスデータが硬化した材料層の温度データの場合、特定部２４は、予め取得された欠陥のない正常な造形がされた時の温度データと、収集部２３が取得した温度データとを比較する。両者の差が予め設定された温度範囲を超えた場合、特定部２４は、当該範囲を超えた部分は欠陥が生じている可能性があるとして、当該部分を検査領域に特定する。
【００３８】
なお、供給部２１や造形部２２が実際に３次元造形物を造形した際の造形プロセスデータは、以上の材料供給データや、硬化時のエネルギー供給データや、硬化時の材料層の温度データには限定されない。造形物を造形した際の造形プロセスデータは、制御部２７が設定したデータや正常な造形がなされた時の情報と比較することができるものであればよい。
【００３９】
以上の特定部２４での検査領域の特定は、収集部２３が取得した造形プロセスデータに何らかの異常の可能性がある部分を特定できればよく、詳細で厳密な分析を必要としない。よって、欠陥検査のように欠陥の種類や欠陥の場所に応じた複数の検査を詳細に行う場合に比べて、短時間で行うことができる。
【００４０】
また、特定部２４は、材料供給データや、硬化時のエネルギー供給データや、硬化時の材料層の温度データなどの造形プロセスデータの全てについて検査領域を特定する作業をする必要はない。特定部２４は、検査領域を特定する上での有効性の実績などに基づいて、領域特定に有効なひとつ以上のデータを選択して、検査領域の特定を行えばよい。以上のようにすることにより、特定部２４での検査領域の特定のための時間を短縮することができる。
【００４１】
検査部２５は、特定部２４が特定した検査領域を検査し欠陥部分を検出する。検査部２５は、特定された検査領域での欠陥検査を行うために、硬化層の表面に現れた凹凸などの欠陥を検出する手段として、レーザ光や触針などを用いた３次元形状測定器やカメラなどを備えることができる。また、硬化層の内部の空洞などの欠陥を検出する手段として、超音波や弾性波やＸ線などを用いた検査装置を備えることができる。検査部２５は、硬化層の表面や内部の欠陥を検出することができるものであれば、以上の方法には限定されない。
【００４２】
検査部２５は、３次元形状測定器の場合、特定された検査領域の凹凸を検出する。検査部２５は、検出された検査領域の凹凸と、検査領域に対応する位置での予め取得された欠陥のない正常な造形がされた時の硬化層の表面の凹凸とを比較し、両者の差が予め設定された範囲を超えている場合、当該凹凸を欠陥と特定する。このとき検査部２５は、欠陥の位置情報を特定する。
【００４３】
検査部２５は、カメラの場合、特定された検査領域の表面画像を取得する。検査部２５は、取得された検査領域の表面画像と、検査領域に対応する位置での予め取得された欠陥のない正常な造形がされた時の硬化層の表面画像とを比較し、両者の画像の間で異なると判定した部分を欠陥と特定する。このとき検査部２５は、欠陥の位置情報を特定する。
【００４４】
検査部２５は、超音波や弾性波やＸ線などを用いた層の内部の検査装置の場合、特定された検査領域から超音波や弾性波やＸ線などによる信号を検出し解析する。この時、予め取得された正常な状態での信号との比較を行い、比較の結果から内部の空洞などの欠陥を特定してもよい。このとき検査部２５は、欠陥の位置情報を特定する。
【００４５】
硬化層の欠陥検査では、欠陥の種類や、欠陥が層の表面にあるか内部にあるかに応じた、複数の検査を詳細に行う必要がある。このため、１層あたりの検査の時間が長くなり、さらに、層の大面積化や層数の増大によって検査の時間はさらに長くなる。しかしながら、積層造形検査装置２では、予め特定部２４が欠陥の生じている可能性のある検査領域を特定し、検査部２５は特定された検査領域を検査するため、欠陥検査の時間を短縮することができる。
【００４６】
補修部２６は、検査部２５が検出した欠陥部分を補修する。補修部２６は、欠陥部分の再造形を行うために、欠陥部分を除去する機能と、除去した部分に新たに材料を供給する機能と、新たに供給された材料を硬化する機能とを有する。さらに、硬化した部分の不要部分を除去するなどの整形をする機能と、以上のようにして再造形した部分を検査する機能とを有する。
【００４７】
補修部２６は、欠陥部分を除去する機能として、部分的な切削加工を可能とするマシニングセンタのような切削機構や、レーザポリッシュによる除去加工機構を備えることができる。切削加工に用いる刃物の種類や切削加工条件や、レーザポリッシュの加工条件は、造形物の材料に合わせて選択することができる。補修部２６は、硬化層の欠陥部分とその周辺を硬化層の厚さの分除去することができる。
【００４８】
補修部２６は、除去した部分に新たに材料を供給する機能として、微小領域に選択的に材料を供給できるように先端部をノズル形状とした材料供給機構を備えることができる。補修部２６は、除去された欠陥部分の体積に基づいて材料供給量を算出し、所定の量の材料を所定の位置に供給することができる。補修部２６はまた、供給部２１を用いて、除去した部分に新たに材料を供給するようにしてもよい。補修部２６はまた、材料を供給した後に材料を加圧し、隅々にまで材料が行き渡るようにしてもよい。また、材料を供給すると同時に加熱して硬化するようにしてもよい。
【００４９】
補修部２６は、新たに供給された材料を硬化する機能として、硬化部２２３を用いてレーザ光や電子線を照射し、材料の硬化を行うことができる。補修部２６はまた、微細な領域での硬化に適するように、専用な硬化部を備えるようにしてもよい。
【００５０】
補修部２６は、硬化した部分の不要部分を除去するなどの整形をする機能として、刃物ややすりを用いた整形機構を備えることができる。整形機構は、硬化した部分の不要部分を削ったり研磨したりすることで、再造形した部分を所定の状態に加工することができる。
【００５１】
補修部２６は、再造形した部分を検査する機能として、検査部２５を用いて、再造形部分の表面と内部の欠陥検査を行うことができる。補修部２６は、この欠陥検査の結果、再造形部分に欠陥が検出された場合、再度、欠陥部分を除去して再造形を行う。一方、再造形部分に欠陥が検出されない場合、次の層の造形に移行することができる。
【００５２】
なお、以上の説明では、収集部２３が造形プロセスデータを１層ごとに収集し、これに基づいて特定部２４の検査領域の特定や、検査部２５の欠陥検査や、補修部２６の再造形が１層ごとに行われるとしたが、これには限定されない。以上の一連の処理は、２層以上の複数の層をまとめて行うようにしてもよい。これにより、特定部２４の検査領域の特定が複数層ごとになる場合は、検査部２５の欠陥位置を特定する精度は低下する一方で、欠陥検出や再造形の時間を短縮することができる。すなわち、造形物に要求される強度や精度などの特性やコストなどに応じて、１層ごとに処理するのか、複数層をまとめて処理するのか、選択することができる。
【００５３】
制御部２７は、供給部２１や造形部２２や積層造形検査装置２に接続し、これらを制御し連携させる機能を有する。すなわち、材料の供給量や供給位置や供給タイミング、ステージ２２１の昇降の量、スキージの動作、レーザ光の出力値や照射位置や照射時間、積層造形検査装置２における欠陥検査や欠陥部分の再造形などの、造形物の積層造形に関わる制御を行なう。
【００５４】
制御部２７は、サーバなどの情報処理装置をプログラムにより動作させて実現することができる。このプログラムによる動作の内で、積層造形に関わる動作は、造形物の３次元ＣＡＤデータに基づいて設定される。すなわち、制御部２７は、３次元ＣＡＤデータに基づいて３次元造形物の造形を制御することができる。
【００５５】
図３Ａ及び図３Ｂは、本実施形態の積層造形検査装置２の動作を説明するための図である。図３Ａは欠陥部分が硬化層の表面に現れている場合、図３Ｂは欠陥部分が硬化層の内部に存在している場合をそれぞれ示す。
【００５６】
図３Ａにおいて、（ａ）では、特定部２４が、収集部２３が取得した造形プロセスデータに基づいて検査領域を特定する。（ｂ）では、検査部２５が、特定部２４が特定した検査領域を検査して欠陥を検出し、その位置を特定する。（ｃ）では、補修部２６が、特定された欠陥の位置に基づいて欠陥部分を除去する。（ｄ）では、欠陥部分が除去された領域に選択的に材料が供給される。ここでは供給部２１が材料を供給している場合を示しているが、微小領域に選択的に材料を供給する専用の供給機構を設けて供給してもよい。
【００５７】
（ｅ）では、供給された材料を硬化する。ここでは硬化部２２３が硬化している場合を示しているが、微細な領域での硬化に適するように、専用な硬化部を設けて硬化してもよい。（ｆ）では、硬化後の不要部分を除去するなどの整形をする。ここでは、再造形した部分の表面をその周辺の硬化部の表面に一致させる場合を示しているが、これには限定されない。整形は再造形した部分の設計条件に従って行うことができる。
【００５８】
（ｇ）では、検査部２５が再造形した部分の欠陥検査を行う。（ｈ）では、欠陥検査の結果、欠陥が検出されない場合は補修を終了とし、次の層の造形に移行する。欠陥が検出された場合は、（ｃ）の欠陥部分の除去からの工程を繰り返す。
【００５９】
図３Ｂの場合は、欠陥部分が硬化層の内部に存在しているため、欠陥を検出する方法は図３Ａの場合と異なるが、一連の（ａ）から（ｈ）の動作は図３Ａの場合と同様とすることができる。
【００６０】
図４は、本実施形態の積層造形装置２０の動作を示すフローチャートである。図４のフローチャートは、制御部２７が造形を行う動作を開始することによって開始となる。
【００６１】
ステップＳ０１では、供給部２１がステージ２２１の造形面上に、所定の積層厚さとなる体積の材料を供給する。ステップＳ０２では、スキージ２２２が、供給された材料を、ステージ２２１の造形面上に均一の所定の厚さで平坦に敷き詰めた材料層として積層する。この工程をスキージングと呼ぶ。ステップＳ０３では、硬化部２２３が材料層の所定の位置に所定の時間だけ所定の出力のレーザ光もしくは電子線を照射して加熱し、材料層を硬化する。
【００６２】
ステップＳ０４では、収集部２３が、層の造形プロセスデータである、材料の供給データや、硬化時のエネルギーの供給データや、硬化時の材料層の温度データなどを収集する。ステップＳ０５では、特定部２４が、収集部２３が取得した造形プロセスデータに基づいて、硬化層の検査領域を特定する。なお、ステップＳ０５の詳細は後述する。
【００６３】
ステップＳ０６では、検査部２５が、特定部２４が特定した検査領域の硬化層の表面と内部の欠陥検査をし、欠陥が検出された場合は、欠陥の位置を特定する。なお、特定部２４により特定された検査領域がない場合、検査部２５は、特に何もしないで次のステップＳ０７に移行する。
【００６４】
検査部２５によって欠陥が検出された場合（ステップＳ０７のＹＥＳ）、補修部２６が欠陥部分を補修する（ステップＳ０８）。なお、ステップＳ０８の詳細は後述する。欠陥が検出されない場合（ステップＳ０７のＮＯ）もしくは欠陥部分が補修されると、積層造形における所定の層数が積層された場合（ステップＳ０９のＹＥＳ）、終了する。一方、所定の層数が積層されていない場合（ステップＳ０９のＮＯ）、次の層を造形するためにステージ２２１を次の層の厚さの分だけ降下し（ステップＳ１０）、ステップＳ０１を繰り返す。
【００６５】
図５は、積層造形検査装置２の検査領域を特定する動作（図４のステップＳ０５）を示すフローチャートである。図５のフローチャートは、収集部２３が造形プロセスデータを収集したことによって開始となる。
【００６６】
ステップＳ１１では、特定部２４は、収集部２３が取得した造形プロセスデータと、予め取得しておいた制御部２７が設定したデータ（設定データ）や正常な造形がなされた時のデータ（正常データ）と、を比較する。
【００６７】
ステップＳ１２では、特定部２４は、ステップＳ１１での比較の結果、両者の差が予め設定された範囲を超えているか否かなどによって、造形プロセスデータと設定データや正常データとの差異の有無を確認する。これにより特定部２４は、造形プロセスデータの中から、設定データや正常データとの差異が有るとされた異常データを検出する。
【００６８】
異常データが検出されない場合（ステップＳ１２のＮＯ）、終了する。異常データが検出された場合（ステップＳ１２のＹＥＳ）、ステップＳ１３に移行する。ステップＳ１３では、特定部２４は、異常データの位置を欠陥検査領域として特定し、終了する。
【００６９】
図６は、積層造形検査装置２の欠陥部分を補修する動作（図４のステップＳ０８）を示すフローチャートである。図６のフローチャートは、検査部２５によって欠陥が検出されたことによって開始となる。
【００７０】
ステップＳ２１では、補修部２６は、検査部２５が特定した欠陥を含む部分を硬化層から除去する。ステップＳ２２では、補修部２６は、除去した部分に新たに材料を供給し、新たに供給した材料を硬化し、硬化後の不要部分を除去するなどの整形を行うことによって、再造形を行う。ステップＳ２３では、補修部２６は、再造形した部分の表面と内部の欠陥検査を行う。再造形した部分に欠陥が検出された場合（ステップＳ２４のＹＥＳ）、ステップＳ２１を繰り返す。再造形した部分に欠陥が検出されない場合（ステップＳ２４のＮＯ）、終了する。
【００７１】
図７は、積層造形検査装置２の検査領域を特定する動作を造形物の部分を限定して行う場合について説明するための平面図である。例えば、図７のように造形物がＡ部とＢ部とＣ部とからなり、造形物の強度や精度がＢ部では求められ、Ａ部やＣ部では求められない場合、積層造形検査装置２はＢ部だけで欠陥検査および補修を行い、Ａ部やＣ部では行わないようにすることができる。
【００７２】
すなわち、積層造形検査装置２は、Ｂ部について、造形プロセスデータを収集し、造形プロセスデータに基づいて異常データの部分を検査領域と特定し、検査領域を検査して欠陥部分を検出し、欠陥部分を補修する。図７では、ひとつの材料層からＡ部とＢ部とＣ部が形成される場合を示しているが、収集部２３が造形プロセスデータとして一層分の材料を供給したときの重量値を取得した場合、当該の重量値が異常値であればＢ部を検査領域に指定する。また、Ａ部とＢ部とＣ部が各々別々の材料で形成される場合は、Ｂ部を形成する材料の重量値を取得し、当該の重量値が異常値であればＢ部を検査領域に指定すればよい。
【００７３】
造形プロセスデータが、材料の供給データ以外の材料層の表面の画像や凹凸のデータや、硬化時のレーザ光や電子線の出力値や、硬化時の材料層の表面温度などの場合も、前述の材料の供給データの場合と同様である。すなわち、Ｂ部について、造形プロセスデータを収集し、造形プロセスデータに基づいて異常データの部分を検査領域と特定し、検査領域を検査して欠陥部分を検出し、欠陥部分を補修することができる。
【００７４】
また、積層造形検査装置２は、Ｂ部では全層について欠陥検査および補修を行い、Ａ部やＣ部では例えば１層おきに間引いて欠陥検査および補修を行う、などとしてもよい。また、造形物が複数の材料から構成される場合、特定の材料を用いた層について欠陥検査および補修を行うようにしてもよい。以上のようにすることで、欠陥検査の時間を短縮することができる。
【００７５】
図８Ａ及び図８Ｂは、積層造形検査装置２の補修の方法を説明するための断面図である。図８Ａ及び図８Ｂは、欠陥部分を除去するときの除去形状を示す。図８Ａは半球形状、図８Ｂはすり鉢形状である。何れの場合も除去後の形状は、除去部分の中央部分、すなわち除去部分の平面視での中心部が、最も深くなる形状である。
【００７６】
このように加工することで、除去部分に材料を供給して硬化させる際に、レーザ光や電子線を除去部分の平面視で中心部に照射することで、材料が同心円状に隅々まで加熱されて均質な硬化が可能となる。その結果、再造形部に欠陥が生じにくくなり、補修のための時間が短縮される。なお、欠陥部分の除去形状は、再造形部の隅々まで加熱されやすい形状であれば、半球形状やすり鉢形状には限定されない。また、レーザ光や電子線の照射は、中心部への照射には限定されず、走査するように照射してもよい。
【００７７】
以上のように、本実施形態の積層造形検査装置２及び積層造形装置２０によれば、欠陥検査は層内の特定された検査領域に限って行われるため、欠陥検査の時間が短縮される。
【００７８】
以上のように、本実施形態によれば、層を積層して３次元造形物を造形する際に、欠陥検査の時間を短縮できる積層造形装置を提供することができる。
【００７９】
本発明は上記実施形態に限定されることなく、特許請求の範囲に記載した発明の範囲内で種々の変形が可能であり、それらも本発明の範囲内に含まれるものである。
【００８０】
また、上記の実施形態の一部又は全部は、以下の付記のようにも記載され得るが、以下には限られない。
（付記１）
所定の材料の層を積層し硬化して３次元造形物を造形する過程で得られる造形プロセスデータを収集する収集部と、
前記造形プロセスデータに基づいて欠陥が存在する可能性のある検査領域を特定する特定部と、
特定された前記検査領域を検査する検査部と、を有する積層造形検査装置。
（付記２）
前記特定部は、前記造形プロセスデータの内の異常データを特定し、前記異常データの前記材料の層における領域を前記検査領域に特定する、付記１記載の積層造形検査装置。
（付記３）
前記特定部は、前記造形プロセスデータと、前記造形の設定データもしくは予め取得された正常な造形がされた時の造形プロセスデータとの比較に基づいて、前記異常データを特定する、付記２記載の積層造形検査装置。
（付記４）
前記造形プロセスデータは、前記材料の供給データと、前記硬化時のエネルギーの供給データと、前記硬化時の前記材料層の温度データの内の少なくとも１つを含む、付記１から３の内の１項記載の積層造形検査装置。
（付記５）
前記収集部は、前記材料の層ごとに前記造形プロセスデータを収集する、付記１から４の内の１項記載の積層造形検査装置。
（付記６）
前記収集部は、前記材料の層の特定の部分、もしくは特定の材料を有する前記材料の層から、前記造形プロセスデータを収集する、付記１から５の内の１項記載の積層造形検査装置。
（付記７）
前記検査部が前記検査領域に欠陥部分を検出すると前記欠陥部分を再造形する補修部を有する、付記１から６の内の１項記載の積層造形検査装置。
（付記８）
前記補修部は、前記欠陥部分を除去し、前記除去した部分の平面視で中心部が表面から最も深くなるように除去する、付記７記載の積層造形検査装置。
（付記９）
前記検査部は、前記再造形した部分を検査する、付記７または８記載の積層造形検査装置。
（付記１０）
付記１から９の内の１項記載の積層造形検査装置と、前記所定の材料を供給する供給部と、前記３次元造形物を造形する造形部と、を有する積層造形装置。
（付記１１）
所定の材料の層を積層し硬化して３次元造形物を造形する過程で得られる造形プロセスデータを収集し、
前記造形プロセスデータに基づいて欠陥が存在する可能性のある検査領域を特定し、
特定された前記検査領域を検査する、積層造形方法。
（付記１２）
前記造形プロセスデータの内の異常データを特定し、前記異常データの前記材料の層における領域を前記検査領域に特定する、付記１１記載の積層造形方法。
（付記１３）
前記造形プロセスデータと、前記造形の設定データもしくは予め取得された正常な造形がされた時の造形プロセスデータとの比較に基づいて、前記異常データを特定する、付記１２記載の積層造形方法。
（付記１４）
前記造形プロセスデータは、前記材料の供給データと、前記硬化時のエネルギーの供給データと、前記硬化時の前記材料層の温度データの内の少なくとも１つを含む、付記１１から１３の内の１項記載の積層造形方法。
（付記１５）
前記材料の層ごとに前記造形プロセスデータを収集する、付記１１から１４の内の１項記載の積層造形方法。
（付記１６）
前記材料の層の特定の部分、もしくは特定の材料を有する前記材料の層から、前記造形プロセスデータを収集する、付記１１から１５の内の１項記載の積層造形方法。
（付記１７）
前記検査領域に欠陥部分が検出されると前記欠陥部分を再造形する、付記１１から１６の内の１項記載の積層造形方法。
（付記１８）
前記欠陥部分を除去し、前記除去した部分の平面視で中心部が表面から最も深くなるように除去する、付記１７記載の積層造形方法。
（付記１９）
前記再造形した部分を検査する、付記１７または１８記載の積層造形方法。
【符号の説明】
【００８１】
１、２    積層造形検査装置
１０、２０    積層造形装置
１１    供給部
１２    造形部
１３    収集部
１４    特定部
１５    検査部
２１    供給部
２１１    チャンバ
２１２    供給筒
２２    造形部
２２１    ステージ
２２２    スキージ
２２３    硬化部
２３    収集部
２４    特定部
２５    検査部
２６    補修部
２７    制御部
【図１】
2018158457.tif 000003
【図２】
2018158457.tif 000004
【図３Ａ】
2018158457.tif 000005
【図３Ｂ】
2018158457.tif 000006
【図４】
2018158457.tif 000007
【図５】
2018158457.tif 000008
【図６】
2018158457.tif 000009
【図７】
2018158457.tif 000010
【図８Ａ】
2018158457.tif 000011
【図８Ｂ】
2018158457.tif 000012